FR 2584080 A1 19870102 FR 8510034 A 19850626 PROCEDE DE TRAITEMEIN THERMIQUE D'UN POLYSILAZANE CONTENANT DES GROUPES -= SiH ET DES GROUPES - Si - N - H La pré_sente invention concerne un procédé de traitement thermique d'un polysilazane contenant des groupes = SiH et des groupes _ Si - N -. H Les organopolysilazanes dénommés par la suite polysilazanes sont des produits Dien connus se présentant sous forme de monomères, d'oligomères et de polymères cycliques ou linéaires et également sous la forme de polymères résineux. Ces polysilazanes peuvent être préparés suivant une large variété de procédés à partir d'une gamme étendue de produits de départ. Ces polysilazanes peuvent être notamment mis en forme et être pyrolysés sous forme de Si3N4, SiC ou leurs mélanges. Pour fabriquer du nitrure de silicium, il existe une autre voie qui consiste à faire réagir à haute température et en phase vapeur des chlorosllanes (SiC14, HSiC13 et H2SiC12) sur l'ammoniac. Selon cette métnode aboutissant directement à un produit en poudre, il est difficile de fabriquer des objets en forme, en particulier, de fibres. Par contre, les polysilazanes peuvent être filés en fibres continues dont la pyrolyse aboutit à des fibres céramiques. Ils peuvent être mis sous forme de pellicules plus ou moins minces, de pièces massives moulées, et être utilisés comme liant pour fibre céramique ou fibre de carbone et comme liant de frittage pour pièces céramiques poreuses. Il existe toutefois des difficultés pour mettre en forme de façon aisée et économique ces polysilazanes sous forme de fibres ou de revêtements qui, après pyrolyse, donnent des produits céramiques sous forme de fibres, de pellicules, de revêtements plus ou moins minces et de pièces moulées. Dans la demande de brevet japonais KOKAI 77/160 446, on décrit un procédé de polymérisation d'organopolysilazanes de haut poids moléculaire en utilisant comme catalyseur de traitement des organopolysilazanes, des terres acides. Ce procédé présente cependant l'inconvénient majeur de nécessiter la séparation du catalyseur solide par filtration impliquant l'emploi de solvant dans le cas de polymères atteignant des viscosités élevées. Dans le brevet américain US-A 3 853 567 on a essayé de donner une première solution au problème ci-dessus. Selon ce brevet on propose un procédé de fabrication de pièces en forme telles que des fibres comportant du carbure de silicium, de nitrure de silicium ou leurs mélanges avec d'autres produits céramiques, en effectuant un premier traitement thermique à une température comprise entre 200 et 800 C d'un polysilazane, en vue d'oDtenir une résine carbosilazane fusible qui peut être filée à l'état fondu puis pyrolysée à une température comprise entre 800 et 2 000 C. Le brevet ci-dessus constitue certes un progrès important mais il présente l'inconvénient de nécessiter un premier traitement thermique à une température pouvant être déjà très élevée (200 - 800 C). De plus, le rendement pondéral en céramique peut être insuffisant. La présente invention a pour but de résoudre le problème ci-dessus et de proposer un moyen simple, efficace, économique et de mise en oeuvre aisée pour préparer sous des formes les plus diverses (tils, articles moulés, revêtements, pellicules, etc.....) des polysilazanes qui, lors de leur pyrolyse, à une température comprise entre 1 000 et 2 000 C donnent des produits céramiques présentant a'excellentes propriétés. Il est en outre souhaitable et c'est un autre but de la présente invention de pouvoir disposer facilement d'un polysilazane qui soit assez stable à l'hydrolyse et qui conduise par pyrolyse avec un rendement pondérai élevé, à un matériau céramique. I1 est nécessaire pour cela que le polysilazane présente lors de la pyrolyse une bonne tenue thermique tout en demeurant solidaire du support à revêtir et à imprégner. Ces buts et d'autres sont atteints par la présente invention qui concerne en effet un procédé de traitement d'un polysilazane, caractérisé en ce qu'on traite thermiquement à une température comprise entre 40 et 220 C, de préférence entre 100 et 220 C, un polysilazane (1) contenant en moyenne au moins 2, de préférence au moins 3 groupes - SiH et au moins 2 groupes - Si - N - par molécule. H Dans le brevet US-A 3 892 583 on décrit certes un procédé ae préparation d'articles formés comportant un mélange homogène de carbure et de nitrure de silicium, comprenant la préparation d'un polysilazane par réaction d'ammoniac avec un halogénosilane à une température allant jusqu'à 200 C, la mise en forme du silazane puis le traitement de l'article à une température comprise entre 200 et 800 C. On indlque bien dans ce brevet que le traitement thermique permet d'oDtenir un produit plus réticulé et présentant une meilleure résistance (colonne 3, lignes 13 à 19 et colonne 5, lignes 5 à 13). Toutefois il n'est nullement mentionné dans ce Drevet qu'il est nécessaire, pour que le traitement thermique soit efficace à basse température c'est-àdire à un température inférieure à 220 C, que le polysilazane possède en moyenne au moins 2, de préférence au moins 3 groupes - SiH et au moins 2 groupes _ Si - N - par molécule. H Or comme le montrent les exemples comparatifs de la présente Demande, la présence dans le polysilazane (1) de départ de groupes - SiH et - Si - N - I. H est absolument nécessaire pour atteindre le but visé par la présente demande. En effet la présence de ces groupes - SiH et = Si - N - H fait que les réactions mises en jeu sont différentes: en procédant selon l'enseignement de US-A 3 892 583 il se forme un dégagement d'ammoniac (voir exemple 5) qui n'apparaît pas lors de la mise en oeuvre du procédé de l'invention (température inférieure à 220 C). Par contre, surtout en l'absence de groupes aliphatiques insaturés, ils apparaît lors de la mise en oeuvre du procédé de l'invention un dégagement d'nydrogène. Selon l'enseignement du brevet US-A 3 892 583 les réactions mises en jeu sont les suivantes: -Si NH Si - + E Si NH Si = -_Si - N - Si - Si - Si NH2 + - Si NH Si - ( Si) N + Si NH2 + NH3 soit 3 -Si NH Si --2(- Si)3 N+NH3. soit 3 =Si NH Si- 2(=_ Si)3 N + NH 3 3. Selon le procédé de l'invention les réactions mises en jeu sont: - en absence de groupes aliptatiques insaturés Si H + - Si NI Si ( Si)3 N + H2 - en présence de groupes aliphatiques insaturés par exemple vinyle _ Si H + - Si CH = CH2 CH2 Si =. Selon un autre mode de réalisation de l'invention, le polysilazane (1) de départ peut contenir en outre des groupes hydrocarbonés aliphatiques insaturés liés aux atomes de silicium, de préférence des groupes vinyle. Ces groupes insaturés peuvent se trouver dans le polysilazane (1) de départ ou être introduits par addition à ce polysilazane (1) de départ d'un autre polysilazane (2) exempt de groupes _ SiH mais présentant des groupes hydrocarbonés aliphatiques insaturés liés aux atomes de silicium. De préférence, le polysilazane (1) ou le mélange de polysilazane (1) et' (2) présente un rapport molaire SiH/groupe aliphatique insaturé compris entre 0,5 et 5, de préférence entre 0,8 et 2. Le polysilazane (1) de départ utilise pour la mise en oeuvre du procédé de l'invention, présente donc en moyenne par molécule au moins 2, de préférence au moins 3 motifs choisis parmi les motifs de formule (Ia), (Ib) et (Ic) H (Ia) H (ID) H (Ic) 1 I I -X - Si - X --X- Si -X- - X- Si - R X R, Ri dans lesquelles les radicaux R1 identiques ou différents, sont choisis parmi un atome d'hydrogène, un radical hydrocarboné aliphatique saturé ou insaturé et un radical aryle, alkylaryle ou arylalkyle; Dans les polysilazanes (1), les motifs autres que (Ia), (Ib), (Ic) peuvent être des motifs choisis parmi les motifs de formule X- (IIa) R1 (IIb) Ri (IIc) R1 (IId) 1 1.1 1 -X - Si - X -, Si - X-, - X R- Si - X - X- X- X- R1 R1 dans lesquelles les radicaux R1 ont la signification ci-dessus et les chaînons X identiques ou différents représentent les chaînons (CH2)n (avec n étant un nombre entier compris entre 1 et 8), -Si- et N-, au moins 50 % des X étant N-. Dans les formules (Ib) et (Ic), (IIb), (IIc) et (IId), le radical R1 peut être un radical hydrocarboné aliphatique saturé, de préférence ayant de 1 à 8 atomes de carbone, comme un radical méthyle, éthyle, propyle, butyle, pentyle, hexyle, neptyle et octyle; le radical R1 peut être également un radical hydrocarboné cyclique saturé ayant de 3 à 7 atomes de carbone comme le radical cyclopropyle, cyclobutyle, cyclopentyle, cyclohexyle et cycloheptyle; R1 peut être un radical arylalkyle comme les radicaux benzyle et phényléthyle, ou un radical alKylaryle comme les radicaux totyle et xylyle. Les radicaux méthyle et phényle sont les radicaux préférés. Si le polysilazane de départ (1) ne comporte pas de groupes aliphatiques insaturés liés aux atomes de silicium, on peut éventuellement rajouter du polysilazane (1) un polysilazane (2) comportant en moyenne par molécule au moins 2 motifs choisis parmi les motifs de formule (IIIa), (IIIb) et (IIIc): R2 (IIIa) R (IIIb) R2 (IIIc) - X - Si - X - - X - Si -X - -X- Si R1 I tiI X R3 R3 dans lesquelles R2 représente un radical hydrocarDoné à insaturation alcénique ou alcynique et les radicaux R3, identiques ou différents, représentent un radical pouvant être un radical RI, c'est-à-dire un radical hydrocarboné saturé ou un radical aryle, alkylaryle ou arylalkyle, les symboles X identiques ou différents ont la signification donnée ci-dessus. Dans les polysilazanes (2) les motifs autres que (IIIa), (IIID) et (IIIc) sont des motifs (IIa), (IID), (IIc) et (IId) indiqués ci-dessus. Dans les formules (IIIa), (IIIb) et (IIIc), le radical R2 peut être un radical aliphatiquement insaturé ayant de préférence de 2 à 8 atomes de carbone on peut citer les radicaux éthynyle, propynyle, etc....les radicaux vinyle, allyle, etc..... et les radicaux cycloalcényle, comme les cyclopentényle, cyclonexényle, cycloheptényle et cyclooctényle. Le radical vinyle est le radical préféré. Si dans le polysilazane (1) tout ou partie des radicaux R1 sont des radicaux aliphatiques insaturés, R1 peut avoir la méme définition que R2 indiquée ci-dessus. De préférence X est choisi parmi N- et - Si -. Les polysilazanes (1) et (2) ci-dessus sont des produits bien connus décrits en détail dans la littérature. Ils peuvent être obtenus comme produit de réaction d'un organohalogénomonosilane de formule: RaY4-asi dans laquelle Y est un halogène qui est généralement l'atome de chlore et le ou les radicaux R identiques ou différents peuvent avoir la définition de R1 ou R2 ou R3 cidessus ou représenter l'atome d'hydrogène a est un nombre entier compris entre 0 et 3 inclus, sur un composé organique ou organosilylé donnant après réaction avec un chlorosilane un groupe Si - N - R coEmoe par exemple l'ammoniac, les amines primaires ou H secondaires, les silylamines, les amides, les hydrazines, etc Comme organohalogénosilane utilisable seul ou en mélange on peut citer: (CH3)2SiC12, (CH 3)3SiCl, CH3Sicl3, sicl4 (C6H5)2SiC12, (C6H5)(CH3)Si Cl2, C6H5SiCl3 (CH3) (CH3CH2) SiCl2 CH3HSiCl2, H2SiCl2, (CH3)2HSiCl, HSiCl3 CH3 (CH2=CH) SiC12, (CH3)2 (CH2=CH)SiCl Commrne exemples de composés comportant au moins un groupement NH2 ou NH et utilisables pour la synthèse des polysilazanes cidessus, on peut citer: l'ammoniac, la méthylamine, l'éthylamine, la cyclopropylamine, l'hydrazine, la méthylhydrazine, l'éthylènediamine, la tétraméthylènediamine, l'nexamétnylènediamine, l'aniline, la toluidine, la guanidine, l'aminoguanidine, l'urée, l'hexaméthyldisilazane, le diphényltétraméthyldisilazane, le tétraphényldimétnyldisilazane, le tétraméthyldivinyldisilazane, le diméthyldiphényldivinyldisilazane et le tétraméthyldisilazane. Les polysilazanes de départ préparés à partir d'ammoniac sont généralement appelés ammonolysats et les polysilazanes de départ préparés à partir d'un composé aminé comme indiqué ci-dessus sont appelés aminolysats qui incluent donc les ammonolysats. Plus particulièrement les polysilazanes (l1) présentant à la fois des motifs de formule (Ib) et (IIIb) peuvent être formés par coammonolyse des silanes suivants: CH3 Si C13, (CH3)2 SiC12 et CH3HSiC12 et CH3(CH2 = CH)SiCl2. Comme polysilazane (1) présentant des motifs de formule (ID) et dans laquelle R1 = H on peut utiliser les polysilazanes cycliques ou linéaires de formule: -(H2SiNH)n- dont la préparation est décrite en détail dans le brevet américain US-A 4 397 828. Comme polysilazane cyclique ou linéaire (1) présentant des motifs de formule (Ib) dans laquelle R1 est différent d'un atome d'hydrogène, on peut utiliser les polysilazanes de formule: -(R SiHNH) - 1 n dont la préparation par ammonolyse de Rl1SiHCl2 est décrite en détail par S.D. BROWER et C.P. HABER, J. Am. Chem. Soc. 1948, 70-, 3888-91, K.A. ANDRIANOV et al., Dokl. Akad. Nauk SSSR 1967, 176 85 dans le brevet britannique GB-A 881 178 et dans le brevet US-A 4 482 669. Dans les formules ci-dessus n est un nombre supérieur ou égal à 3 et est généralement compris entre 3 et 100. Les polysilazanes (1) et (2) peuvent être des polymères résineux formés de motifs choisis parmi ceux de formule R3 SiNHo,5 R2SiNH, RSiNH,5, Si(NH) 2 R ayant la signification donnée ci-dessus pour R1 ou R2 ou R3 qui sont avantageusement préparés par mise en contact des organochlorosilanes correspondants ou des mélanges de ces silanes avec de l'ammoniac, éventuellement en milieu solvant organique (voir brevets français FR-A 1 379 243, 1 392 853 et 1 393 728). Ces polysilazanes résineux renferment en quantité prépondérante des liaisons Si-NH-Si et en quantité moindre des liaisons SiNH2 ou N(Si-)3 et comportent parfois en dehors des polymères réticulés, des polymères linéaires ou cycliques; ces derniers ne pouvant se former que si, parmi les organochlorosilanes de départ se trouvent également des diorganodichlorosilanes. Le procédé selon l'invention peut être mis en oeuvre à une température comprise entre 40 et 220 C pendant une durée comprise généralement entre 1 minute et 24 heures. On opère de préférence à la pression atmosphérique sous atmosphère inerte. Bien entendu, des pressions supérieures ou inférieures à la pression atmosphérique ne sont pas exclues. De façon tout à fait inattendue, le procédé de l'invention comportant un traitement en catalyse acide permet d'une part d'incorporer les volatils dans les macromolécules de l'aminolysat et d'autre part en présence de motifs trifonctionnels siliciés de réarranger et de surréticuler le réseau de l'aminolysat qui de ce fait est thermiquement plus stable lors de la pyrolyse. Un autre avantage très important découlant du traitement thermique selon l'invention est l'obtention d'un aminolysat traité ayant une résistance améliorée à l'oxygène et à l'humiditié de l'air. Dans l'application revêtement, pellicules, couches minces, la composition organopolysilazane traitée selon l'invention est de préférence utilisée sans solvant. Dans ce cas, on choisit une viscosité à 25 C comprise entre 10 et 5 000 mPa.s, de préférence entre 100 et 1 000 mPa.s. Des viscosités supérieures peuvent être utilisées, mais il est alors nécessaire quand on veut utiliser les compositions pour enduire ou imprégner un support, de solubiliser la composition dans un solvant organique compatible avec les polysilazanes comme le benzène, le toluène, l'hexane, le cyclonexane, l'éther isopropylique, l'éther éthylique, le dicnlorométhane et le cnlorooenzène. Dans l'application fibres on doit utiliser des viscosités supérieures à 5 000 mPa.s. On peut opérer sans solvant à l'état fondu ou en solution, la réticulation s'effectuant à la sortie de la filière par passage dans un four et/ou sous rayonnement (UV, faisceaux d'électron). Les compositions polysilazanes selon l'invention peuvent contenir en outre des charges de préférence choisies par S102, Si3N4, SiC, BN, B203, B4C, A1N, A1203, A14C3, TiN, TiO2, TiC, ZrO2, zc ZrC. VO2 etc..... La composition polysilazane selon l'invention peut en outre servir de matrice pour des fibres céramiques réalisées notamment en SiC, SiO2, Si3N4, B4C etc..... La composition polysilazane selon l'invention est particulièrement utile pour revêtir ou imprégner des supports rigides ou souples en métal ou en fibres céramiques. Les supports recouverts ou imprégnés de la composition durcie, ou les fibres, peuvent subir immédiatement ou ultérieurement un traitement de pyrolyse de préférence sous vide ou sous pression ou sous atmosphère inerte avec une montée en température allant de la température de réticulation à 1 500-2 000 C, suivant la nature de la céramique ou du liant désirée. La composition suivant l'invention permet donc de faire des demi-produits intermédiaires pouvant être conservés à l'air ambiant et qui peuvent être ultérieurement pyrolysés. Ceci constitue donc un procédé particulièrement avantageux pour déposer ou imprégner sur un support une matière céramique, et pour obtenir des fibres de céramique et des liants de frittage. Dans les exemples suivants, illustrant l'invention sans en limiter la portée, on analyse les polysilazanes obtenus traités catalytiquement ou non, par thermogramométrie dynamique (TGA) en les pyrolysant de la température ambiante (20 C) à 1 400 C sous azote avec une vitesse de montée en température de 2 C/minute. On indique dans les exemples le rendement TGA (% en poids de résidu solide à 1 300-1 500 C). La viscosité est mesurée à 25 C et est donnée en mPa.s. De plus dans les formules Me = CH3 Vi = CH2 = CH, les réactions d'ammonolyse et de coammonolyse sont effectuées dans un premier réacteur I de 3 litres de forme cylindrique (muni d'une double enveloppe pour refroidir le volume réactionnel). Le réacteur est surmonté d'un condenseur de gaz. L'agitation mécanique est assurée par deux turbines RUSHTON @ (une turbine à pales droites, une turbine à pales inclinées) disposées le long de l'arbre d'agitation. L'introduction de gaz N2 et NH3 se fait par l'intermédiaire d'un tube fin plongeant dans la solution de façon à faire apparaître NH3 juste sous la première turbine d'agitation. En fin d'ammonolyse le mélange réactionnel est soutiré et est introduit dans un deuxième réacteur II muni d'une agitation mécanique (turbine RUSHTON aà pales droites) et d'un lit filtrant (porosité moyenne 101 m). Les ammonolysats sont filtrés, et les solvants de rinçage sont introduits dans un troisième réacteur III de 6 litres muni d'une double enveloppe et d'une agitation mécanique, d'une turbine de RUSHTON pales droites, o l'on effectue la distillation du solvant. L'ensemble de l'installation est mis sous atmosphère inerte plusieurs heures avant la manipulation. L'ensemble de la réaction, ammonolyse, filtration, évaporation du solvant se fait sous azote sec. Les produits obtenus sont placés dans des flacons étanches inertés à l'azote et conservés, pesés, manipulés sous boîte à gants inertée à l'azote. Le dosage chimique des fonctions SiH est effectué par action de la potasse butanolique à 5 % en poids. Il se dégage une quantité d'hydrogène mesurée par gazométrie proportionnelle à la quantité de SiH présente dans l'échantillon. Par comparaison un échantillon de D3N (héxaméthylcyclo- trisilazane) ne comportant pas de motif SiH, ne produit pas de dégagement d'hydrogène dans l'intervalle de temps et de température nécessaires à la mesure (20 C pendant 15 minutes). Ceci prouve que la potasse ne réagit pas avec les hydrogènes liés à l'azote. Les résultats de la méthode chimique simple d'emploi sont en accord avec les résultats des méthodes spectrales semi-quantitatives (RMN H, RMN29 Si et I.R.). Par ailleurs dans les exemples suivants on appelle: CH3.. N-. CH2=CH / Na H N DN =' 2 Sis -DDNVI N= Si D DsiDl. siN CH C3 Dans ce qui suit, sauf mentions contraires,-les pourcentages indiqués sont en poids. - EXEMPLE 1: 207,5 g de CH3HSiC12 (1,8 mole) de pureté 99 % sont placés dans le réacteur I en présence de 1,2 litre d'éther isopropylique. On introduit l'ammoniac dans le réacteur I avec un débit de 6 cm3/s additionné de N2 avec un débit de 3 cm3/s pendant 7 heures 30 minutes (soit environ 7 moles de NH3 introduites). La température du réacteur I est maintenue à 2 C pendant l'introduction de NH3 (6 heures) et est portée à 20 C toujours avec introduction de NH3 pendant 1 heure minutes. Le chlorure d'ammonium éliminé est séché sous vide et pesé (188 g pour un poids théorique de 192,6 g). Après élimination du solvant sous vide (25 mbar à 60 C puis 1,5 mbar à 60 C pendant 1 heure), on récupère 84 g d'un liquide limpide peu visqueux. Le rendement pondéral de la réaction est de 79 %. Les solvants récupérés sont analysés par chromatographie en phase gazeuse pour identifier et quantifier le taux de volatils éliminés lors de la dévolatilisation du produit. Le produit lui-même est analysé par IR, RMN du 29Si et RMN du proton 1H (RMN 360 MHz dans C6D6): 6 = 0,1 - 0,4 ppm (large: SiCH3) 6 = 0,6 à 1,5 ppm (large: NH 6 = 4,1 ppm (large: SiH) 6 = 4,5 - 4,7 ppm (large: SiH) 6 = 4,8 - 5,0 ppm (large: SiH). L'analyse par chromatographie liquide indique la présence de plusieurs produits de faibles masses molaires évaluées entre 300 et 450 g. Le dosage chimique du produit indique une teneur en nydrogène du produit = 1,66 % (1,70 % théorique). Ce résultat est en accord avec les indications données par les méthodes spectrales. - EXEMPLE 2: 203 g de MeViSiC12 (1,44 mole) de pureté 99 % dans 1,3 litre d'éther isopropylique sont ammonolysés suivant le procédé décrit à l'exemple 1. Le débit de NH3 est de 6 cm 3/s, la réaction dure 6 heures 30 minutes à 2 C (soit 6,1 moles de NH3 engagées). On récupère 119 g de silizane, huile limpide de viscosité 3 mPa.s. Le rendement pondéral de la réaction est de 97 %. Le produit a été analysé par IR, RMN du proton, RMN du 29Si et chromatographie en phase gazeuse. Il est constitué principalement de deux produits (cycliques: NVi D3 89 % molaire S Me Vi Si HN NH Me\I I Me Si Si Vi \ Vi N : IA/ J H NVi et D4i = 11% molaire Vi Vi vi vi Me si -NH - Si- Me J I NH NH Si - NH- Si Me K! Me vti vi Vi = CH2=CH;Me = CH3 - EXEMPLE 3: On effectue la coanmmonolyse suivant le procédé de l'exemple 1 de: - 107, 2 g de CH3SiCl3 (0,72 mole), - 46,25 g de (CH3)2SiC12 (0,36 mole), - 41,4 g de CH3HSiC12 (0,36 mole) en milieu solvant éther isopropylique (1,3 litre). La réaction s'effectue à 2 C avec un Jébit de HN3 de 6 cm3/s pendant 7 heures (soit 6,6 moles de HN3 engagées). On récupère 81,3 g d'un liquide visqueux de viscosité 1 100 mPa.s. Le rendement pondéral de la coammonolyse est de 86,2 %. Dosage chimique des SiH = 0,37 % (0,38 % théorique). - EXEMPLE 4: - 107,2 g de CH3SiCl3 (0,72 mole), - 46,25 g de (CH3)2SiCl2 (0,36 mole), - 50,76 g de CH3(CH2=CH)SiC12 (0,36 mole). On opère en présence de 1,3 litre d'éther isopropylique. La réaction s'effectue à 2 C avec un débit de NH3 = 6 cm3/s pendant 6 heures 45. On récupère 98,7 g d'une huile visqueuse de viscosité mPa.s, soit un rendement pondéral de la coammonolyse de 95 %. Le produit a été identifié par RMN du 29Si, RMN du proton et IR. Sa composition correspond bien à celle des produits engagés TN/DN = 2 et DNVi/DN = 1. - EXEMPLE 5: Dans cet exemple on utilise un mélange de polysilazanes composé de 1,325 g de l'ammonolysat de MeHSiCl2 préparé à l'exemple 1 et de 4,325 g de coammonolysat de MeSiC13, Me2SiC12, MeViSiCl2 (0,50/0,25/0,25) préparé à l'exemple 4 ce qui correspond à un rapport molaire _ SiH/z SiVi = 1,46. Ces deux produits sont mis en solution dans du toluène (ô 20 % en poids de silazane). Après mélange on imprègne une tresse de fibres de verre pour évaluer l'acquisition des propriétés mécaniques du réticulat. 1. - Analyse des propriétés mécaniques: On utilise pour ce faire un pendule de torsion à fibres. Principe de la mesure: on imprègne une tresse de fibres de verre (environ 3 000 fibres) avec la solution de polysilazanes préparée ci-dessus. Après évaporation et séchage sous vide du composite (T - 21 (1977) page 1 341. La période p est reliée à la rigidité relative (RR) de l'échantillon (RR = 1) elle-même proportionnelle au module p2 élastique G' 8 L I. RR (L, r et I étant la longueur, le rayon et le r moment d'inertie de l'échantillon). L'amplitude des oscillations fournit la courbe d'amortissement et la variation en fonction de la température du module de perte CA): A 1 log Ar - r n A r+n Ar = amplitude du pic de référence et Ar + = amplitude r r +n du pic après n cycles. L'analyse comporte trois phases successives une fois la fibre imprégnée par le mélange depolysilazanes et séchée sous vide. Première montée en température de -160 C à 180 C (température ultérieure de réticulation) avec un AT/ At d'environ 1,5 C/min. Réticulation de la résine en isotherme à 180 C durant 12 heures. Refroidissement lent à - 160 C et deuxième montée en température jusqu'à 400 C avec AT/ At = 1,5 C/min. Le tableau I ci-après donne les valeurs de ARR rigidité relative du composite moins la rigidité des fibres seules en fonction du temps de réticulation à 180 C. Pour cet exemple le début de réticulation visible au pendule de torsion à fibres se situe à 130 C. TABLEAU I :Durée:: : :: : en:O(1):0(2): 10: 60:100:140:180:220:300:400:500:600:700: : min.: :: ::::::::::::: : :: ::: :: : :::::: ARRX:: :: ::0,15:0,45:0,85:1,55:2,25:2,60:2,85:3,10:3,45:3,80:4,15:4,40:4,55: :02: :: : : 0(1) =A RR à 130 C avant réticulation 0(2) =A RR à 180 C après montée dynamique de 130 à 180 OC ( 40 minutes). - EXEMPLE 6: On prépare une solution à 20 % dans le toluène de l'ammonolysat de MeViSiC12 (exemple 2) et du coammonolysat de MeSiC13/Me2SiC12/MeHSiCl2 (0, 5/0,25/0,25) de l'exemple 3. On suit la cinétique de réticulation de ce mélange à 180 C au pendule de torsion à fibres comme décrit dans l'exemple 5. Le début de la réticulation se situe à 175 C. Des rigidités relatives obtenues lors de l'isotherme sont portées dans le tableau II ci-après: TABLEAU II ::: :::::::: :::: :Durée::: :: : en:0(1):0(2): 10: 60:100:140:180:220:300:400:500:600:700: : min.: :.:::::::::: :::: :: :::::.:::: :::: :ARRx:: : :: :: :: ::::: ::0,15:0,20:0,40:1,20:1,75:2,15:2,60:2,80:3,20:3,60:3,90:4,15:4,40: :102 :: :::::: :. ::. 0 (1) =A RR à 175 C avant réticulation 0(2) = ARR à 180 C après montée dynamique de la température de à 180 C ( 4 minutes). - EXEMPLE 7: On prépare une solution à 20 % dans le toluène du coammonlysat deMeSiC3/4eHSiC1i2/Me2SiCl2 (0,5/0,25/0,25). On suit la cinétique de réticulation de ce produit à 180 C au pendule de torsion à fibres comme décrit dans l'exemple 5. Le début de la réticulation se produit à 180 C. Les rigidités relatives obtenues lors de l'isotherme sont rassemblées dans le tableau III ci-après: TABLEAU III ::: -:: :::::: :::: :Durée: :::: : : en:0(1): 10: 60:100:140:180:220:300:400:500:600:700:1100: :min.:::: : : : ::: :::::: :: :::: :: ::: ::::: ::::: :ARR x::: :::::: ::::: ::0,05:0,18:0,80:1,25:1,55:1,75:1,95:2,30:2,80:3,15:3,55:3,90:4,50: :12 :102:: ::: z: : 1o2:: :::: :: :: :::::: ::::: 0(1) =A RR à 180 C avant réticulation - EXEMPLE8: Exemple comparatif: composition contenant des radicaux Me et des radicaux Vi sans _ SiH. On prépare une solution à 20 % dans le toluène dcu coammonolysat de MeSiC 13/MeViSiC12/Me2SiC12 (0,5/0,25/0,25) de l'exemple 4. On suit la cinétique de réticulation de ce produit au pendule de torsion à fibres à 180 C comme décrit à l'exemple 5. On constate que la rigidité du produit n'évolue pratiquement pas pendant les douze heures du traitement thermique, comme l'indique le tableau IV ci-après: TABLEAU IV :: :::::::::::: :Durée:: : :: : ::::::: : en:0: 10: 60:100:140:180:220:300:400:500:600:700: :min.::::::::::::: :: :::::::::::: :: :::::::::::: a RRx::::::: ::0,10:0,10:0,10:0,10:0,10:0,10:0,10:0,10:0,15:0,15:0,20:0,25: :102: : : : ::: :: :::::::::::: Lors du deuxième passage on enregistre une réticulation très nette à T = 240 C. A/T = 320 C (après 65 minutes de montée en température) le A RR x 102 est de 3,40. Il atteint un maximum à 400 C (130 minutes de montée en température à la suite du début de réticulatÀo,1) lx>:r inx:.:i, - de 5,50. La réticulation thermique s'accompagne d'un dégagement important de NH3. - EXEMPLE 9: Exemple comparatif: composition ne contenant que des radicaux méthyle. On prépare une solution à 20 % dans le toluène d'un coammonolysat de MbeSiC13/Me2SiC12 (0,50/0,50) et on suit sa cinétique de réticulation au pendule de torsion à fibres à 180 C comme décrit à l'exemple 5. Comme pour l'essai 8 la rigidité relative n'évolue pas au cours du temps ce qui traduit bien l'absence de réticulation du produit (tableau V ci-après). TABLEAU V *:: :::::::::::: :Durée::: :: : :::: : en: 0: 10: 60:100:140:180:220:300:400:500:600:700: : min.: ::::::: :: :: :: ::: :: :: : :: :::::::::::: :A:: ::::::::::: ::0,15:0,15:0,15:0,15:0,15:0,20:0,20:0,20:0,20:0,20:0,25:0,25: :102 :: :::::::::::: Lors du deuxième passage on enregistre une réticulation très nette à T = 240 C avec dégagement de NH3. Pour T = 320 C (après 65 minutes de réticulation avec montée en température) le A RR x 102 est de 1,2 et atteint un maxinmum à 400 C (130 minutes de réticulation avec montée en température) pour une valeur de 7,0. Cette réticulation - thermique s'accompagne d'un fort dégagement de NH3 - EXEMPLE 10 Pour cet exemple, on utilise un mélange de silazanes composé de 1,325 g d'ammonolysat de MeHSiCl2 (exemple 1) et de 4,325 g de coammonolysat de MeSiC13, Me2SiC12 et MeViSiCl2 dans un rapport molaire 0,50/0,25/0,25 (exemple 4), ce qui correspond à un rapport molaire SiH _ 1,46. SiVi Le mélange est analysé par TGA et donne un rendement en produit minéral de 49 %. - EXEMPLE 11: Le même mélange que celui utilisé pour l'exemple 10 est chauffé 24 heures à 170 C dans un réacteur hermétiquement fermé et capable de supporter une pression de 10 bars. L'analyse TGA du produit obtenu donne un rendement en produit minéral de 64 %. REVENDICATIONS 1. - Procédé de traitement d'un polysilazane, caractérisé en ce qu'on traite à une température comprise entre 40 et 220 C un polysilazane (1) comportant en moyenne au moins 2, de préférence au moins 3 groupes SiH, et au moins 2 groupes - Si - N - par molécule. 2. - Procédé selon la revendication 1, caractérisé en ce que le polysilazane (1) comporte en outre des groupes nydrocarbonés allphatiques insaturés liés aux atomes de silicium. 3. - Procédé selon la revendication 1, caractérisé en ce qu'à un polysilazane (1) on ajoute un polysilazane (2) comportant des groupes hydrocarbonés aliphatiques insaturés liés aux atomes de silicium. 4. - Procédé selon la revendication 2 ou 3, caractérisé en ce que le rapport molaire des groupes SiH sur les groupes hydrocarDonés aliphatiques insaturés est compris entre 0,5 et 5, de préférence entre 0,8 et 2. 5. - Composition polysilazane traitée selon un procédé conforme à l'une quelconque des revendications 1 à 4.